(57)【要約】  本発明は、少量の放出ガス、ならびに優れた白色度、耐酸性および金属接着性を有するポリアリーレンスルフィド組成物に関する。本発明のポリアリーレンスルフィド組成物は、少量の放出ガス、ならびに優れた白色度、耐酸性および金属接着性を示し、成形の正確さを必要とする製品を製造するための樹脂組成物として有用となり得る。【選択図】  図１
2019504921.tif 000002
【特許請求の範囲】
【請求項１】
ポリアリーレンスルフィドと、式１：
【化１】
2019504921.tif 000009
により表される繰り返し単位を含むポリシクロヘキシレンジメチレンテレフタレートとを含む樹脂組成物であって、放出ガスの量が３００ｐｐｍ以下である、樹脂組成物。
【請求項２】
前記ポリシクロヘキシレンジメチレンテレフタレートが、１００重量部の前記ポリアリーレンスルフィドに対して０．５〜５０重量部の量で含まれる、請求項１に記載の樹脂組成物。
【請求項３】
前記ポリシクロヘキシレンジメチレンテレフタレートが、１０，０００〜２００，０００の重量平均分子量を有する、請求項１に記載の樹脂組成物。
【請求項４】
前記ポリアリーレンスルフィドが、その主鎖に結合されたヨウ素または遊離ヨウ素を含み、前記主鎖に結合された前記ヨウ素または前記遊離ヨウ素の量が、１０〜１０，０００ｐｐｍである、請求項１に記載の樹脂組成物。
【請求項５】
前記ポリアリーレンスルフィドが、塩素を３００ｐｐｍ以下の量で含む、請求項１に記載の樹脂組成物。
【請求項６】
前記樹脂組成物が、フェノキシ樹脂、エラストマー、充填剤、衝撃吸収材、接着促進剤、安定剤、顔料、可塑剤、潤滑剤および核形成剤から成る群より選択される少なくとも１種の成分をさらに含む、請求項１に記載の樹脂組成物。
【請求項７】
前記フェノキシ樹脂が、１０，０００〜２５０，０００の重量平均分子量および５０〜１３０℃のガラス転移温度を有する、請求項６に記載の樹脂組成物。
【請求項８】
前記フェノキシ樹脂が、式２：
【化２】
2019504921.tif 000010
（式中、ｎは１００〜９００の整数である）
により表される、請求項６に記載の樹脂組成物。
【請求項９】
前記エラストマーが、ポリ塩化ビニル系エラストマー、ポリオレフィン系エラストマー、ポリウレタン系エラストマー、ポリエステル系エラストマー、ポリアミド系エラストマー、ポリブタジエン系エラストマー、ならびにグリシジルメタクリレート、メチルアクリルエステルおよびエチレンのターポリマーエラストマーから成る群より選択される少なくとも１種の熱可塑性エラストマーである、請求項６に記載の樹脂組成物。
【請求項１０】
前記充填剤が、ガラス繊維、炭素繊維、ボロン繊維、ガラスビーズ、ガラスフレーク、タルクおよび炭酸カルシウムから成る群より選択される少なくとも１つである、請求項６に記載の樹脂組成物。
【請求項１１】
前記ガラス繊維が、シラン処理ガラス繊維であり、前記シランが、エポキシシラン、アミノシランおよびこれらの組み合わせから成る群より選択される、請求項１０に記載の樹脂組成物。
【請求項１２】
前記樹脂組成物が、塩素を３００ｐｐｍ以下の量で含む、請求項１に記載の樹脂組成物。
【請求項１３】
前記樹脂組成物が、ＩＳＯ５２７に従って測定して、８０ＭＰａ以上の引張強さの値を有する、請求項１に記載の樹脂組成物。
【請求項１４】
前記樹脂組成物が、ＡＳＴＭ  Ｄ３１６３に従って測定して、６０ＭＰａ以上の金属接着強さの値を有する、請求項１に記載の樹脂組成物。
【請求項１５】
前記樹脂組成物が、Ｄ６５光源の正反射光を含む（ＳＣＩ）方式に従って測定して、８９以上のＬ値を有する、請求項１に記載の樹脂組成物。
【請求項１６】
前記樹脂組成物が、陽極酸化した後に、ＡＳＴＭ  Ｄ３１６３に従って測定して、５５ＭＰａ以上の金属接着強さの値を有する、請求項１に記載の樹脂組成物。
【請求項１７】
前記樹脂組成物が、陽極酸化した後に、Ｄ６５光源の正反射光を含む（ＳＣＩ）方式に従って測定して、８８以上のＬ値を有する、請求項１に記載の樹脂組成物。
【請求項１８】
請求項１〜１７の何れか１項に記載の樹脂組成物を成形することにより製造される成形品。
【請求項１９】
前記成形品が、金属接着性を必要とする電気または電子部品である、請求項１８に記載の成形品。
【請求項２０】
前記成形品が、金属接着性を必要とする自動車部品である、請求項１８に記載の成形品。
【発明の詳細な説明】
【技術分野】
【０００１】
本発明は、少量の放出ガス、ならびに優れた白色度、耐酸性および金属接着性を有するポリアリーレンスルフィド組成物に関する。
【背景技術】
【０００２】
現在、代表的なエンジニアリングプラスチックであるポリアリーレンスルフィド（以下、「ＰＡＳ」と称する）は、その高い耐熱性、耐薬品性、耐火性および電気絶縁性を理由に、高温および腐食環境において使用される様々な電気品および電気製品に対して需要が高まっている。ポリフェニレンスルフィド（以下、「ＰＰＳ」と称する）は、市販で入手可能な唯一のポリアリーレンスルフィドである。ＰＰＳは、その優れた機械的、電気的および熱的特性、ならびに耐薬品性を理由に、自動車機器、電気もしくは電子デバイスのハウジングまたは主要部品のために、広く使用されている。
【０００３】
ＰＰＳを商業的に生産するために広く使用されている方法は、極性有機溶媒、たとえばＮ−メチルピロリドン中での原材料としてのｐ−ジクロロベンゼン（以下、「ｐＤＣＢ」と称する）と硫化ナトリウムとの溶液重合であり、これは、マッカラム法（Macallum process）として公知である。しかしながら、ＰＰＳをマッカラム法（Macallum process）により製造する場合、硫化ナトリウムなどを使用する溶液重合法は、塩の形態の副生成物（たとえばＮａＣｌ）を生成し得る。塩の形態にあるこのような副生成物は、電子部品の性能を悪化させ得るため、副生成物および残留有機溶媒を除去するために、さらなる洗浄または乾燥法などが必要とされる（米国特許第２，５１３，１８８号および第２，５８３，９４１号参照）。
【０００４】
上記の課題を解決するために、ジヨード芳香族化合物および元素硫黄を含有する反応物の溶融重合による、ＰＡＳ、たとえばＰＰＳを調製する方法が提案されている。本方法は、ＰＡＳを調製する間、塩の形態にある副生成物を生成せず、かつ有機溶媒を使用しないため、副生成物または有機溶媒を除去するための個別の方法を必要としない。
【０００５】
一方、従来のＰＰＳには、金属に接着する際にマイクロポアが充填されるのを妨害する多量の放出ガス（低分子量のオリゴマー）が、射出フローフロント（injection flow front）において生じ、これにより金属接着性が低下するため、金属接着性が低いという課題がある。ＰＰＳの金属接着性を改善するための代替物として、ＰＰＳと、極性基および相溶化剤を含むポリオレフィンとをコンパウンド化することにより調製された樹脂組成物が提案されている。しかしながら、オリゴマー、たとえばこのような相溶化剤または極性基を含むポリオレフィンを使用すると、ＰＰＳの機械的特性が劣化するか、またはその熱特性が弱まることが分かった。
【発明の開示】
【０００６】
【技術的課題】
【０００７】
よって、優れた金属接着性を有し、従来の金属接着性プラスチックにおける根本的な課題であるフローフロントにおける放出ガスの量が削減されており、かつ副生成物、たとえば塩素の量が少ないＰＡＳ組成物を開発することが必要とされている。
【０００８】
本発明の目的は、優れた白色度、耐酸性および金属接着性を有し、フローフロントにおいて発生する放出ガスの量が少ない樹脂組成物を提供することである。
【０００９】
さらに、本発明の別の目的は、樹脂組成物を成形することにより製造される成形品を提供することである。
【課題の解決策】
【００１０】
上記の目的を達成するために、本発明は、ポリアリーレンスルフィドと、式１：
【００１１】
【化１】
2019504921.tif 000003
【００１２】
により表される繰り返し単位を含むポリシクロヘキシレンジメチレンテレフタレートとを含む樹脂組成物であって、放出ガスの量が、３００ｐｐｍ以下である、樹脂組成物を提供する。
【００１３】
さらに、本発明は、上記の樹脂組成物を成形することにより製造される成形品を提供する。
【発明の有利な効果】
【００１４】
本発明による樹脂組成物は、ＰＡＳに特有の優れた機械的および熱的特性を低下させることなく、少量の放出ガスを伴って、優れた金属接着特性を有する。よって、射出インサート成形により一体化される、電子部品から自動車部品までを含む様々な用途が可能となり得る。さらに、樹脂組成物は、塩の形態にある少量の副生成物を含み、かつ電子製品の性能を悪化させず、また、電子製品の性能を悪化させることなく、携帯電話またはラップトップコンピューターの内装材として使用することができる。さらに、樹脂組成物は、酸処理の後でさえ高い白色度を達成することができ、かつ内装材に加え、外装材として適用してもよい。
【図面の簡単な説明】
【００１５】
【図１】図１は、本発明の樹脂組成物を使用する金属接着強さ試験のための試料の製造する方法の一部を示す概略図である。
【発明を実施するための最良の形態】
【００１６】
本発明は、ポリアリーレンスルフィドと、式１：
【００１７】
【化２】
2019504921.tif 000004
【００１８】
により表される繰り返し単位を含むポリシクロヘキシレンジメチレンテレフタレートとを含む樹脂組成物を提供する。
【００１９】
本発明の樹脂組成物は、３００ｐｐｍ以下の少量の放出ガスを有し、優れた金属接着性能が達成され得る。具体的には、樹脂組成物は、１５０〜３００ｐｐｍの放出ガス量を有していてもよい。
【００２０】
樹脂組成物は、３００ｐｐｍ以下の塩素含量を有し、かつ塩の形態にある少量の副生成物を含み、このことにより電子製品の性能が悪化することはない。特に、樹脂組成物は、２００ｐｐｍ以下、１００ｐｐｍ以下、たとえば０超かつ１００ｐｐｍ以下、より特に５０ｐｐｍ以下の塩素含量を有する。
【００２１】
樹脂組成物は、ＩＳＯ５２７に従って測定して、８０ＭＰａ以上、特に８０〜１５０ＭＰａの引張強さの値を有していてもよい。
【００２２】
樹脂組成物は、ＡＳＴＭ  Ｄ３１６３に従って測定して、６０ＭＰａ以上、特に６０〜８０ＭＰａの金属接着強さの値を有していてもよい。
【００２３】
さらに、樹脂組成物は、Ｄ６５光源の正反射光を含む（ＳＣＩ：specular component-included）方式に従って測定して、８９以上、特に９０〜９３のＬ値を有する。Ｌ値が高いほど、白色度は良好になる。
【００２４】
樹脂組成物は、陽極酸化後に、ＡＳＴＭ  Ｄ３１６３に従って測定して、５５ＭＰａ以上、特に５５〜８０ＭＰａの金属接着強さの値を有していてもよい。
【００２５】
樹脂組成物は、酸を使用する化学的な方法による陽極酸化後に、Ｄ６５光源のＳＣＩ方式に従って測定して、８８以上、特に８８〜９３のＬ値を有していてもよい。
【００２６】
以下で、本発明を詳細に説明する。
【００２７】
本発明の樹脂組成物は、ポリアリーレンスルフィドを含む。
【００２８】
ポリアリーレンスルフィドは、その主鎖に結合したヨウ素および遊離ヨウ素を含み、特に、主鎖に結合したヨウ素および遊離ヨウ素の量は、１０〜１０，０００ｐｐｍであってもよい。主鎖に結合したヨウ素および遊離ヨウ素の量は、高温でポリアリーレンスルフィド試料を熱処理し、イオンクロマトグラフィーを使用して定量化することにより測定してもよい。遊離ヨウ素は、ジヨード芳香族化合物および硫黄元素を重合させる過程で生成され、かつヨウ素分子、ヨウ素イオン、ヨウ素ラジカルなどを含み、一般的に、最終的に生成されるポリアリーレンスルフィドの状態から化学的に分かれた状態で残る。
【００２９】
ポリアリーレンスルフィドを、ジヨード芳香族化合物および硫黄元素を含む反応物の溶融重合により調製してもよい。重合反応において使用してもよいジヨード芳香族化合物は、ジヨードベンゼン（ＤＩＢ）、ジヨードナフタレン、ジヨードビフェニル、ジヨードビスフェノールおよびジヨードベンゾフェノンから成る群より選択される少なくとも１つであってよいが、本発明の態様は、これらに制限されることはない。さらに、ジヨード芳香族化合物は、アルキル基もしくはスルホン基が置換基として置換されているか、または原子、たとえば酸素および窒素が芳香族基中に含まれるジヨード芳香族化合物を含んでもよい。さらに、ジヨード芳香族化合物は、ヨウ素元素の結合箇所に応じて、ジヨード化合物の様々な異性体を有してもよく、ヨウ素がパラ位に結合されている化合物、たとえばｐ−ジヨードベンゼン（ｐＤＩＢ）、２，６−ジヨードナフタレンおよびｐ，ｐ’−ジヨードビフェニルが、より適切である。
【００３０】
ジヨード芳香族化合物と反応する硫黄元素の形態は、特に制限されていない。一般的に、硫黄元素は、室温において、８個の原子が連結したシクロオクタ硫黄（Ｓ8）の形態で存在する。そのような形態を有してはいないが、固体または液体の形態にある市販で入手可能な硫黄を、特に制限なく使用してもよい。
【００３１】
また、ジヨード芳香族化合物と反応物との混合物は、重合開始剤、安定剤またはこれらの混合物をさらに含んでもよい。重合開始剤は、１，３−ジヨード−４−ニトロベンゼン、メルカプトベンゾチアゾール、２，２’−ジチオベンゾチアゾール、シクロヘキシルベンゾチアゾールスルフェンアミドおよびブチルベンゾチアゾールスルフェンアミドから成る群より選択される少なくとも１つを含んでもよいが、これらに制限されることはない。
【００３２】
安定剤は、一般的な樹脂の重合反応において一般的に使用される安定剤である限り、何ら制限なしに使用してもよい。
【００３３】
一方、溶融重合の過程において、重合停止剤を添加してもよい。重合停止剤は、重合させるポリマー中に含まれるヨウ素基を除去して、重合を停止させることができる限り、特に制限されることはない。具体的に、重合停止剤は、ジフェニルスルフィド、ジフェニルエーテル、ジフェニル、ベンゾフェノン、ジベンゾチアゾールジスルフィド、モノヨードアリール化合物、ベンゾチアゾール、ベンゾチアゾールスルフェンアミド、チウラムおよびジチオカルバメートから成る群より選択される少なくとも１つであってもよい。より具体的には、重合停止剤は、ヨードビフェニル、ヨードフェノール、ヨードアニリン、ヨードベンゾフェノン、２−メルカプトベンゾチアゾール、２，２’−ジチオビスベンゾチアゾール、Ｎ−シクロヘキシルベンゾチアゾール−２−スルフェンアミド、２−モルホリノチオベンゾチアゾール、Ｎ，Ｎ−ジシクロヘキシルベンゾチアゾール−２−スルフェンアミド、テトラメチルチウラムモノスルフィド、テトラメチルチウラムジスルフィド、ジメチルジチオカルバミン酸亜鉛、ジエチルジチオカルバミン酸亜鉛およびジフェニルジスルフィドから成る群より選択される少なくとも１つであってもよい。
【００３４】
重合停止剤の注入時点は、目標のポリアリーレンスルフィドの分子量を考慮して決定してもよい。たとえば、重合停止剤は、初期反応物中に含まれるジヨード芳香族化合物の約７０〜１００重量％が反応により消費される時点で注入してもよい。
【００３５】
さらに、溶融重合の条件は、ジヨード芳香族化合物および硫黄元素を含む反応物の重合が開始可能である限り、具体的に制限されることはない。たとえば、溶融重合を高温および減圧条件下で実施してもよい。このような場合、１８０〜２５０℃および５０〜４５０ｔｏｒｒの初期反応条件から、温度を上昇させ、かつ圧力を低下させ、２７０〜３５０℃および０．００１〜２０ｔｏｒｒの最終的な反応条件にしてもよく、反応を約１〜３０時間にわたり実施してもよい。より特に、重合反応は、約２８０〜３００℃の温度および約０．１〜１ｔｏｒｒの圧力の最終的な反応条件で実施してもよい。
【００３６】
一方、ポリアリーレンスルフィドを調製する方法は、溶融重合反応の前に、ジヨード芳香族化合物および硫黄元素を含む反応物を溶融混合する工程をさらに含んでもよい。溶融混合の条件は、反応物を溶融および混合することができる限り、特に制限されることはない。たとえば、溶融混合工程は、１３０〜２００℃の温度、具体的には１６０〜１９０℃の温度で実施してもよい。溶融重合前の溶融混合工程により、後の溶融重合の進みを容易にすることができる。
【００３７】
本発明の別の態様によるポリアリーレンスルフィドを調製する方法では、ニトロベンゼン系触媒の存在下で溶融重合を実施してもよい。また、上記の溶融重合反応の前に溶融混合工程をさらに実施する場合、溶融混合工程においてニトロベンゼン系触媒を添加してもよい。たとえば、ニトロベンゼン系触媒は、１，３−ジヨード−４−ニトロベンゼンまたは１−ヨード−４−ニトロベンゼンを含んでもよいが、これらに制限されることはない。
【００３８】
このようにして調製されたポリアリーレンスルフィドは、従来の調製方法とは異なり、塩の形態にある副生成物をほとんど生成しない。たとえば、本発明のポリアリーレンスルフィドは、３００ｐｐｍ以下、特に２００ｐｐｍ以下、より特に１００ｐｐｍ以下の塩素含量を有する。
【００３９】
ポリアリーレンスルフィドの融点は、約２６５〜２９０℃、約２７０〜２８５℃または約２７５〜２８３℃であってもよい。さらに、ポリアリーレンスルフィドの数平均分子量は、約５，０００〜５０，０００、約８，０００〜４０，０００または約１０，０００〜３０，０００であってもよい。さらに、ポリアリーレンスルフィドは、約２．０〜４．５、約２．０〜４．０または約２．０〜３．５の分散度を有していてもよく、この分散度は、数平均分子量に対する重量平均分子量と定義される。
【００４０】
３００℃で回転ディスク式粘度計により測定されるポリアリーレンスルフィドの溶融粘度は、約１０〜５０，０００ポアズ、約１００〜２０，０００ポアズまたは約３００〜１０，０００ポアズであってもよい。
【００４１】
一方、本発明の樹脂組成物は、ポリシクロヘキシレンジメチレンテレフタレート（ＰＣＴ）を含む。ポリシクロヘキシレンジメチレンテレフタレートは、以下の式１：
【００４２】
【化３】
2019504921.tif 000005
【００４３】
により表される繰り返し単位を含む。
【００４４】
式１により表される繰り返し単位を含むＰＣＴは、１０，０００〜２００，０００または３０，０００〜７０，０００の重量平均分子量および０．１〜１ｄｌ／ｇまたは０．５〜０．８ｄｌ／ｇの固有粘度（ＩＶ）を有していてもよい。さらに、分光測色計を使用して、Ｄ６５光源の正反射光を含む方式により測定する場合、ＰＣＴは、８０以上、特に８５以上のＬ値および１０以下、特に６以下のｂ値を有する。
【００４５】
ＰＣＴは、ゲルマニウム化合物を含む触媒をジオール化合物とジカルボン酸との混合物に注入し、かつ撹拌して、エステル化反応および重縮合反応を実施する工程を含む一般的な調製方法により調製してもよい。
【００４６】
樹脂組成物は、１００重量部のＰＡＳに対して、ＰＣＴを、０．５〜５０重量部、１〜４０重量部または３〜３０重量部の量で含んでもよい。ＰＣＴの量が１００重量部のＰＡＳに対して０．５重量部以上である場合、金属接着性および白色度は優れたものになり得、この量が５０重量部以下である場合、樹脂組成物の機械的強さの悪化は起こり得ない。
【００４７】
本発明の態様によると、樹脂組成物は、従来のＰＡＳ樹脂組成物によっては達成できなかった優れた白色度および金属接着性を達成することができ、また陽極酸化後の白色度および金属接着性の保持率を高度に達成することができる。
【００４８】
さらに、本発明の樹脂組成物は、フェノキシ樹脂、エラストマー、充填剤、衝撃吸収材、接着促進剤、安定剤、顔料、可塑剤、潤滑剤および核形成剤から成る群より選択される少なくとも１種の成分をさらに含んでもよい。
【００４９】
樹脂組成物はフェノキシ樹脂をさらに含んでもよく、またフェノキシ樹脂をさらに含むことにより、樹脂組成物の金属接着性を向上させてもよい。特に、フェノキシ樹脂は、１０，０００〜２５０，０００の重量平均分子量および５０〜１３０℃のガラス転移温度を有していてもよい。より特に、以下の式２によりフェノキシ樹脂を表してもよい。より特に、フェノキシ樹脂は、ビスフェノールＡ（ＢＰＡ）を含んでもよく、かつ２０，０００〜２２０，０００の重量平均分子量および６０〜１２０℃のガラス転移温度を有していてもよい。
【００５０】
【化４】
2019504921.tif 000006
【００５１】
式２において、ｎは１００〜９００の整数である。特に、ｎは１００〜７００の整数、１００〜５００の整数、１００〜３００の整数、２００〜３００の整数または３００〜５００の整数であってもよい。
【００５２】
フェノキシ樹脂の末端をヒドロキシル基および／またはカルボキシル基により置換してもよい。
【００５３】
樹脂組成物は、１００重量部のＰＡＳに対して１〜７５重量部のフェノキシ樹脂を含んでもよい。特に、フェノキシ樹脂を、１００重量部のＰＡＳに対して３〜１５重量部の量で添加してもよい。
【００５４】
さらに、樹脂組成物に靭性を付与し、かつ金属との接着後の温度変化を原因とする樹脂と金属の間の界面の分離を防止する効果をもたらすために、エラストマーを本発明の樹脂組成物に添加してもよい。エラストマーとしては、ポリ塩化ビニル系エラストマー、ポリオレフィン系エラストマー、ポリウレタン系エラストマー、ポリエステル系エラストマー、ポリアミド系エラストマー、ポリブタジエン系エラストマー、ならびにグリシジルメタクリレート、メチルアクリルエステルおよびエチレンのターポリマーから成る群より選択される少なくとも１種の熱可塑性エラストマーを使用してもよい。特に、エラストマーは、グリシジルメタクリレート、メチルアクリルエステルおよびエチレンのターポリマーであってもよい。
【００５５】
樹脂組成物は、１００重量部のＰＡＳに対して、１〜７５重量部、特に３〜３５重量部のエラストマーを含んでもよい。
【００５６】
充填剤としては、ガラス繊維、炭素繊維、ボロン繊維、ガラスビーズ、ガラスフレーク、タルクおよび炭酸カルシウムから成る群より選択される少なくとも１つを使用してもよく、ガラス繊維が好ましい。ガラス繊維は、シラン処理ガラス繊維でもよく、シランは、エポキシシラン、アミノシランおよびこれらの組み合わせから成る群より選択されてもよく、特に、エポキシシラン処理ガラス繊維を使用してもよい。
【００５７】
充填剤は、粉末またはフレークの形態にあってもよいが、これらに制限されることはない。
【００５８】
充填剤は、１００重量部のＰＡＳに対して、５〜２５０重量部、好ましくは１０〜１５０重量部の量で含まれてもよい。
【００５９】
顔料は、当技術分野における周知の有機または無機顔料であってもよく、たとえば硫化亜鉛（ＺｎＳ）、酸化亜鉛（ＺｎＯ）、二酸化チタン（ＴｉＯ2）およびこれらの組み合わせから成る群より選択してもよい。特に、顔料は硫化亜鉛（ＺｎＳ）であってもよい。
【００６０】
顔料は、１００重量部のＰＡＳに対して、０．１〜５０重量部、好ましくは０．３〜２５重量部の量で含まれてもよい。
【００６１】
安定剤は、たとえば酸化防止剤、光安定剤およびこれらの組み合わせであってもよい。さらに、安定剤は、１００重量部のＰＡＳに対して０．１〜１０重量部の量で含まれてもよい。
【００６２】
酸化防止剤の例は、樹脂組成物の高い耐熱性および熱安定性に役立ち得る任意の材料を、特に制限なく含んでもよい。たとえば、フェノール系酸化防止剤、アミン系酸化防止剤、硫黄系酸化防止剤およびリン系酸化防止剤を使用してもよい。フェノール系酸化防止剤として、好ましくはヒンダードフェノール化合物を使用する。フェノール系酸化防止剤の特定の例は、テトラキス［メチレン−３−（３，５−ジ−ｔｅｒｔ−ブチル−４−ヒドロキシフェニル）プロピオネート］メタン、チオジエチレンビス［３−（３，５−ジ−ｔｅｒｔ−ブチル−４−ヒドロキシフェニル）プロピオネート］、Ｎ，Ｎ’−ヘキサン−１，６−ジイルビス［３−（３，５−ジ−ｔｅｒｔ−ブチル−４−ヒドロキシフェニル）プロピオンアミド］などである。リン系酸化防止剤の例は、トリス（２，４−ジ−ｔｅｒｔ−ブチルフェニル）ホスフェート、Ｏ，Ｏ’−ジオクタデシルペンタエリトリトールビス（ホスファイト）、ビス（２，４−ジ−ｔｅｒｔ−ブチルフェニル）ペンタエリトリトールジホスファイト、３，９−ビス（２，４−ジ−ｔｅｒｔ−ブチルフェノキシ）−２，４，８，１０−テトラオキシ−３，９−ジホスファスピロ［５．５］ウンデカンなどである。
【００６３】
光安定剤は、特に制限なく、紫外線を吸収および遮断することができる任意の材料であってもよく、たとえばベンゾフェノン系化合物、サリシレート系化合物、ベンゾトリアゾール系化合物、アクリロニトリル系化合物、紫外線吸収効果を有するその他の化合物、たとえば共役化合物、ラジカルを捕捉することができる化合物、たとえばヒンダードアミン系化合物およびヒンダードフェノール系化合物またはこれらの組み合わせであってもよい。紫外線吸収効果を有する化合物およびラジカルを捕捉することができる化合物を同時に使用する場合、紫外線の高い吸収および遮断効果を達成することができる。
【００６４】
樹脂組成物は、成形性を向上させるための潤滑剤をさらに含んでもよい。特に、樹脂と成形金属の間の摩擦を防止し、かつ金型からの取り外し（離型性）を容易にするなどのために、炭化水素系潤滑剤を使用してもよい。炭化水素系潤滑剤は、パラフィンワックス、ポリエステル（ＰＥ）ワックス、ポリプロピレン（ＰＰ）ワックス、酸化させたポリエステルワックスおよびこれらの組み合わせから成る群より、特に制限なく選択してもよい。さらに、潤滑剤を、１００重量部のＰＡＳに対して、０．１〜１０重量部、好ましくは０．５〜５重量部の量で樹脂組成物に添加してもよい。
【００６５】
一方、本発明は、上記の樹脂組成物から製造される成形品を提供することができる。
【００６６】
樹脂組成物は、優れた金属接着性、白色度および耐酸性を有する成形品を製造するために、当技術分野において公知の方法、たとえば二軸押出しにより成形してもよく、また様々な用途で使用してもよい。
【００６７】
成形品は、フィルム、シートまたは繊維を含む様々な形態を有していてもよい。成形品は、射出成形品、押出成形品またはブロー成形品であってもよい。射出成形の場合、金型の温度は、結晶化の点から、約１３０℃以上であってもよい。成形品がフィルムまたはシートの形態である場合、これらは、様々なフィルムまたはシート、たとえば無配向、一軸配向もしくは二軸配向フィルムまたはシートとして製造してもよい。成形品が繊維である場合、成形品は、無配向繊維、延伸繊維または超延伸繊維などとして使用してもよく、また、ファブリック、編物、不織布（スパンボンド、メルトブロー、ステープル）、ロープまたはネットとして使用してもよい。
【００６８】
上記の成形品は、電気または電子部品、たとえば金属接着性を必要とするコンピューターアクセサリ、建築材料、自動車部品、機械部品または基本的な日用品、ならびに薬品と接触する領域の被覆または耐薬品性を有する産業用繊維として使用してもよい。
【発明の形態】
【００６９】
以下で、態様を参照して、本発明をより詳細に説明する。以下の態様は、本発明をさらに説明することを意図するものであって、本発明の範囲はこれらに制限されることはない。
【００７０】
調製例：ＰＰＳの調製
反応器の内部温度を測定するための熱電対と、窒素を充填し、真空を生み出すための真空ラインとを備える５Ｌの反応器中で、５，１３０ｇのｐ−ジヨードベンゼン（ｐ−ＤＩＢ）および４５０ｇの硫黄を含む混合物を、完全に溶融および混合するために１８０℃に加熱した。２２０℃および３５０ｔｏｒｒの条件下で反応を開始し、４時間にわたり段階的に温度を上昇させ、かつ圧力を低下させて、３００℃および０．６〜０．９ｔｏｒｒの最終的な条件にし、硫黄を各回１９ｇずつ７回注入することにより、混合した反応物に重合反応を行った。重合反応が約８０％進んだら（重合反応度は、「（現在の粘度／目標の粘度）×１００」、すなわち目標の粘度に対する現在の粘度の相対比率から特定した。現在の粘度は、重合の間にサンプルを採取することにより測定し、目標の粘度は、２，０００ポアズに設定した）、３５ｇのジフェニルジスルフィドを重合停止剤として添加し、反応を窒素雰囲気下で１０分にわたり実施した。圧力を０．５ｔｏｒｒ以下に低下させ、徐々に真空を発生させ、目標の粘度に達した後反応を停止させ、その主鎖の末端にヒドロキシル基を含まないポリアリーレンスルフィド（ＰＰＳ）樹脂を合成した。小さなストランドカッターを使用して、反応停止後の樹脂をペレット形状に成形した。
【００７１】
ＰＰＳ樹脂の融点（Ｔｍ）、数平均分子量（Ｍｎ）、多分散指数（ＰＤＩ）および溶融粘度（以下、「ＭＶ」と称する）を以下の方法により測定した。測定の結果、ＰＰＳ樹脂のＴｍは２８０℃であり、Ｍｎは１７，４２０であり、ＰＤＩは２．８であり、ＭＶは２，１５０ポアズであり、主鎖に結合されたヨウ素および遊離ヨウ素の含量は２００ｐｐｍであると分かった。
【００７２】
融点（Ｔｍ）
温度を１０℃／分の速度で３０℃から３２０℃に上昇させ、３０℃に冷却し、その後、温度を１０℃／分の速度で３０℃から３２０℃に上昇させながら、示差走査熱量計（ＤＳＣ）を使用して融点を測定した。
【００７３】
数平均分子量（Ｍｎ）および多分散指数（ＰＤＩ）
濃度が０．４重量％になるように、２５０℃で２５分にわたり撹拌してＰＰＳ樹脂を１−クロロナフタレン中に溶解させることにより、サンプルを調製した。その後、異なる分子量を有するポリアリーレンスルフィドを１ｍＬ／分の流量で流し、引き続き、高温のゲル浸透クロマトグラフィー（ＧＰＣ）システム（２１０℃）のカラム内で分離させ、分離されたポリアリーレンスルフィドの分子量に応じた強度を、ＲＩ検出器を使用して測定した。分子量が公知である標準試料（ポリスチレン）を用いて較正曲線を作成した後に、調製したＰＰＳ樹脂の相対的な数平均分子量（Ｍｎ）および多分散指数（ＰＤＩ）を計算した。
【００７４】
溶融粘度（ＭＶ）
回転ディスク式粘度計を使用して、３００℃で溶融粘度を測定した。周波数掃引法による測定において、角周波数を０．６〜５００ｒａｄ／ｓと測定し、１．８４ｒａｄ／ｓでの粘度を溶融粘度（ＭＶ）と定義した。
【００７５】
主鎖に結合されたヨウ素および遊離ヨウ素の量（ｐｐｍ）
炉を用いて１，０００℃でＰＰＳ樹脂を燃焼させ、またヨウ素をイオン化させ、蒸留水に溶解させた、自動高速炉（ＡＱＦ：automated quick furnace）により調製したサンプルを使用し、かつイオンクロマトグラフィーにより予め分析した較正曲線を使用して、ＰＰＳ樹脂における主鎖に結合されたヨウ素および遊離ヨウ素の量（ｐｐｍ）を測定した。
【００７６】
例１
ＰＰＳ樹脂組成物の調製
二軸スクリュー押出機内で、調製例において得られた１００重量部のＰＰＳ樹脂に、９重量部のＰＣＴ樹脂（製造業者：ＳＫ  Ｃｈｅｍｉｃａｌｓ、製品名：０３０２、重量平均分子量：５６，０００、固有粘度（ＩＶ）：０．６５ｄｌ／ｇ、分光測色計を使用してＤ６５光源の正反射光を含む方式で測定されたＬ値：９０）、９重量部のフェノキシ樹脂（製造業者：ＩｎＣｈｅｍ  Ｃｏ．、製品名：ＰＫＨＨ、重量平均分子量：５２，０００、ガラス転移温度：９２℃）、エポキシシランで処理された２５重量部のガラス繊維（製造業者：Ｏｗｅｎｓ  ｃｏｒｎｉｎｇ  Ｃｏ．、製品名：Ｖ−９１０）、９重量部の、白色顔料としてのＺｎＳ（製造業者：Ｓａｃｈｔｌｅｂｅｎ  Ｃｏ．、製品名：Ｓａｃｈｔｏｌｉｔｈ）および１３重量部のエラストマー（製造業者：Ａｒｋｅｍａ  Ｃｏ．、製品名：Ｌｏｔａｄｅｒ  ＡＸ−８９００、グリシジルメタクリレート、アクリルエステルおよびエチレンのターポリマー）を添加して、ＰＰＳ樹脂組成物を調製した。
【００７７】
二軸スクリュー押出機としては、直径４０ｍｍおよびＬ／Ｄ＝４４を有する押出機（ＳＭ  Ｐｌａｔｅｋ）を、２５０ｒｐｍのスクリュー、６０ｋｇ／ｈの供給速度、２８０〜３００℃のバレル温度および６０％のトルクの条件下で使用した。原材料を注入するために３台のフィーダーを使用したが、それぞれ第１のフィーダーは、ＰＰＳ樹脂、ＰＣＴ樹脂、フェノキシ樹脂およびエラストマーを分散させ、注入するために使用し、第２のフィーダーは、白色顔料を分散させ、注入するために使用し、第３のフィーダーは、ガラス繊維を分散させ、注入するために使用して、ＰＰＳ樹脂組成物を調製した。
【００７８】
例２〜５および比較例１
例１に記載の同じ手順に従って、以下の表２に記載の成分および量を使用し、ＰＰＳ樹脂組成物を調製した。
【００７９】
比較例２
調製例において調製したＰＰＳの代わりに溶液重合により調製したＰＰＳ（製造業者：Ｃｅｌａｎｅｓｅ  Ｃｏ．、製品名：０２０５Ｐ４、直鎖状ＰＰＳ、以下、「ＰＰＳ１」と称する）をＰＰＳ樹脂として使用する点以外は、例１に記載の同じ手順に従って、ＰＰＳ樹脂組成物を調製した。
【００８０】
比較例３
調製例において調製したＰＰＳの代わりに溶液重合により調製したＰＰＳ（製造業者：Ｓｏｌｖａｙ  Ｃｏ．、製品名：Ｐ６、架橋型ＰＰＳ、以下、「ＰＰＳ２」と称する）をＰＰＳ樹脂として使用する点以外は、例１に記載の同じ手順に従って、ＰＰＳ樹脂組成物を調製した。
【００８１】
比較例４
ＰＣＴ樹脂を除外し、かつ以下の表２に記載の成分および量を使用する点以外は、例１に記載の同じ手順に従って、ＰＰＳ樹脂組成物を調製した。
【００８２】
比較例５
以下の表２に記載の成分および量を使用する点以外は、例１に記載の同じ手順に従って、ＰＰＳ樹脂組成物を調製した。
【００８３】
比較例６
ＰＣＴ樹脂の代わりにポリエチレンテレフタレート（ＰＥＴ、製造業者：ＳＫ  Ｃｈｅｍｉｃａｌｓ  Ｃｏ．、製品名：ＢＢ８０５５）を使用する点以外は、例１に記載の同じ手順に従って、ＰＰＳ樹脂組成物を調製した。
【００８４】
例１〜５および比較例１〜６において使用される成分の製造業者は、以下の表１に要約および示されている。
【００８５】
【表１】
2019504921.tif 000007
【００８６】
実験例
例および比較例において調製したＰＰＳ樹脂組成物の物理的特性を以下のように測定した。結果は、以下の表２に示されている。
【００８７】
まず、例および比較例において調製したＰＰＳ樹脂組成物を３１０℃で射出して、射出成形試料を調製した。
【００８８】
（１）放出ガスの量
射出成形機内で、二段金型のうちの固定金型と可動金型の間に、エッチング処理したアルミニウム試料（幅：７０ｍｍ、長さ：１８ｍｍ、高さ：２ｍｍ）を置いた。例および比較例において調製した各ＰＰＳ樹脂組成物を、二段金型内に入れ、５０ｍｍ／ｓの射出速度、１２０ＭＰａの射出圧力および１５０℃の金型温度を有する８０トンのＥｎｇｅｌ製押出機内でインサート射出した。その後、試料を金型から分離して、金属接着強さを測定するための試料を製造した（幅：７０ｍｍ、長さ１０ｍｍ、高さ：３ｍｍ）（図１）。その後、２ｇの射出成形された試料を２０ｍＬの密閉式バイアル内に置いた。バイアルを密閉した後、ヘッドスペース（ＨＳ）装置を用いて、これを２６０℃で３０分にわたり加熱し、このようにして発生したガスをガスクロマトグラフィー−質量分析計（ＧＣ／ＭＳ）装置に自動的に移した。その後、各成分をキャピラリーカラムにより分離して、定性的に分析し、またベンゾチアゾールを標準材料として使用して、試料中の成分の量を定量的に分析した。
【００８９】
（２）塩素の量
自動高速炉（ＡＱＦ）を使用して、調製例の射出成形された各ＰＰＳ試料５０ｍｇの有機材料、および溶液重合されたＰＰＳ１またはＰＰＳ２（上記（１）の射出成形された試料）を、加湿しながら１０００℃で完全に燃焼させ、燃焼ガスを吸収溶液（９００ｐｐｍの過酸化水素）中に集めた。この溶液をイオンクロマトグラフィー（ＡＱＦ）へと自動的に射出し、射出成形された試料の塩素の量を測定した。
【００９０】
（３）引張強さ
ＩＳＯ５２７の方法に従って、射出成形された試料の引張強さを測定した。
【００９１】
（４）金属接着強さ
ＡＳＴＭ  Ｄ３１６３に従って、射出成形された試料の金属接着強さを測定した。
【００９２】
（５）Ｌ値
分光測色計（Ｋｏｎｉｃａ  Ｍｉｎｏｌｔａ、３６００Ｄ）を使用して、Ｄ６５光源の正反射光を含む（ＳＣＩ）方式に従って、Ｌ値を測定した。Ｌ値が高いほど、白色度が良好である。
【００９３】
（６）陽極酸化反応
上記の成形された試料（１）を、５０℃で３０秒にわたり水酸化ナトリウム（ＮａＯＨ）溶液に浸漬し、１：７の体積比にある９８重量％の硫酸水溶液と８４重量％のリン酸水溶液との混合溶液中で２分にわたり静置させた。その後、室温のもと希硫酸溶液中で２０Ｖの電流を２０分にわたり流すことにより酸化法を実施し、洗浄法を実施した。（１）と同じ方法により金属接着強さを測定し、（５）と同じ方法によりＬ値を測定し、陽極酸化前後の２つの値の間の差を測定した。差が小さいほど、酸性度が良好であったと認めることができる。
【００９４】
【表２】
2019504921.tif 000008
【００９５】
表２に示されているように、本発明による樹脂組成物の金属接着強さは、６０〜７０ＭＰａであり、過剰量のガラス繊維を含む、比較例１による樹脂組成物の１〜５０ＭＰａよりも著しく良好であった。さらに、調製例において調製したＰＰＳを含む例１〜５は、ＰＰＳ１またはＰＰＳ２を含む比較例２および３の放出ガス含量と比較すると、約４倍まで低下した放出ガス含量を示した。さらに、塩素含量は、例１〜５については３５ｐｐｍ以下であるが、比較例２については８９１ｐｐｍ、比較例３については１，５６２ｐｐｍと高かった。さらに、陽極酸化後のＬ値は、例１〜５については９０以上であるが、比較例２については９０以下であり、白色度は急激に低下した。
【００９６】
また、例１〜５の樹脂組成物は、ＰＣＴ樹脂を含まない比較例４に比べると、金属接着強さ６０〜７０ＭＰａの改善された金属接着性を示した。しかしながら、比較例４の金属接着強さは５５ＭＰａであり、著しく低かった。
【００９７】
さらに、過剰量のＰＣＴ樹脂が添加された比較例５の引張強さは低下した。一方、ＰＣＴ樹脂の代わりにＰＥＴ樹脂が含まれていた比較例６は、高い金属接着性を示したが、Ｌ値は低かった。このＬ値は、陽極酸化後、例１〜５のＬ値に比べて、明らかに低下した。
【００９８】
よって、本発明の樹脂組成物は、低下した放出ガス含量、ならびに優れた白色度、耐酸性および金属接着性を示し、したがって射出インサート成形により一体化される携帯電話、電子部品、自動車部品などを含む様々な分野において有用となり得る。
【図１】
2019504921.tif 000011
【国際調査報告】
2019504921.tif 000012
2019504921.tif 000013
2019504921.tif 000014
2019504921.tif 000015